(57)【要約】本開示によるハロゲン化物の製造方法は、Ｍ２Ｏ３とＮＨ４ＸとＬｉＺとが混合された材料である混合材料を、不活性ガス雰囲気下で、焼成する焼成工程、を包含する。前記Ｍは、Ｙ、ランタノイドおよびＳｃからなる群より選択される少なくとも１種の元素を含、む。前記Ｘは、Ｃｌ、Ｂｒ、ＩおよびＦからなる群より選択される少なくとも１種の元素である。前記Ｚは、Ｃｌ、Ｂｒ、ＩおよびＦからなる群より選択される少なくとも１種の元素である。
2020136956.tif 000002
【特許請求の範囲】
【請求項１】
Ｍ２Ｏ３とＮＨ４ＸとＬｉＺとが混合された材料である混合材料を、不活性ガス雰囲気下で、焼成する焼成工程、
を包含し、
前記Ｍは、Ｙ、ランタノイドおよびＳｃからなる群より選択される少なくとも１種の元素を含み、
前記Ｘは、Ｃｌ、Ｂｒ、ＩおよびＦからなる群より選択される少なくとも１種の元素であり、
前記Ｚは、Ｃｌ、Ｂｒ、ＩおよびＦからなる群より選択される少なくとも１種の元素である、ハロゲン化物の製造方法。
【請求項２】
前記焼成工程においては、前記混合材料は、２００℃以上かつ６５０℃以下で、焼成される、請求項１に記載の製造方法。
【請求項３】
前記焼成工程においては、前記混合材料は、１時間以上かつ７２時間以下、焼成される、請求項１または２に記載の製造方法。
【請求項４】
前記焼成工程は、第１焼成工程と、前記第１焼成工程の後に実行される第２焼成工程と、を含み、
前記第１焼成工程においては、前記混合材料は、第１焼成温度Ｔ１で、焼成され、
前記第２焼成工程においては、前記混合材料は、第２焼成温度Ｔ２で、焼成され、
Ｔ１＜Ｔ２、が満たされる、請求項１に記載の製造方法。
【請求項５】
前記Ｘは、Ｃｌを含み、
２００℃≦Ｔ１＜３３０℃、が満たされ、
３３０℃≦Ｔ２≦６５０℃、が満たされる、請求項４に記載の製造方法。
【請求項６】
前記Ｘは、Ｂｒを含み、
２００℃≦Ｔ１＜３９０℃、が満たされ、
３９０℃≦Ｔ２≦６５０℃、が満たされる、請求項４に記載の製造方法。
【請求項７】
前記Ｘは、Ｉを含み、
２００℃≦Ｔ１＜５５０℃、が満たされ、
５５０℃≦Ｔ２≦６５０℃、が満たされる、請求項４に記載の製造方法。
【請求項８】
前記Ｘは、Ｆを含み、
２００℃≦Ｔ１＜２３０℃、が満たされ、
２３０℃≦Ｔ２≦６５０℃、が満たされる、請求項４に記載の製造方法。
【請求項９】
前記第１焼成工程においては、前記混合材料は、第１焼成時間Ｐ１の間、焼成され、
前記第２焼成工程においては、前記混合材料は、第２焼成時間Ｐ２の間、焼成され、
Ｐ１＞Ｐ２、が満たされる、請求項４から８のいずれか１項に記載の製造方法。
【請求項１０】
前記第１焼成時間Ｐ１は、１時間以上かつ７２時間以下である、請求項９に記載の製造方法。
【請求項１１】
前記第２焼成時間Ｐ２は、１時間以上かつ７２時間以下である、請求項９または１０に記載の製造方法。
【請求項１２】
前記Ｍは、Ｙ、ＳｍおよびＧｄからなる群より選択される少なくとも１種の元素である、請求項１から１１のいずれか１項に記載の製造方法。
【請求項１３】
前記Ｘは、Ｃｌ、ＢｒおよびＩからなる群より選択される少なくとも１種の元素であり、
前記Ｚは、Ｃｌ、ＢｒおよびＩからなる群より選択される少なくとも１種の元素である、請求項１から７および９から１２のいずれか１項に記載の製造方法。
【発明の詳細な説明】
【技術分野】
【０００１】
本開示は、ハロゲン化物の製造方法に関する。
【背景技術】
【０００２】
特許文献１には、ハロゲン化物固体電解質の製造方法が開示されている。
【先行技術文献】
【特許文献】
【０００３】
【特許文献１】国際公開第２０１８／０２５５８２号
【発明の概要】
【発明が解決しようとする課題】
【０００４】
従来の技術においては、工業的に生産性の高い方法で、ハロゲン化物を製造することが望まれる。
【課題を解決するための手段】
【０００５】
本開示の一様態におけるハロゲン化物の製造方法は、Ｍ２Ｏ３とＮＨ４ＸとＬｉＺとが混合された材料である混合材料を、不活性ガス雰囲気下で、焼成する焼成工程、を包含し、前記Ｍは、Ｙ、ランタノイドおよびＳｃからなる群より選択される少なくとも１種の元素を含み、前記Ｘは、Ｃｌ、Ｂｒ、ＩおよびＦからなる群より選択される少なくとも１種の元素であり、前記Ｚは、Ｃｌ、Ｂｒ、ＩおよびＦからなる群より選択される少なくとも１種の元素である。
【発明の効果】
【０００６】
本開示によれば、工業的に生産性の高い方法で、ハロゲン化物を製造することができる。
【図面の簡単な説明】
【０００７】
【図１】実施の形態１における製造方法の一例を示すフローチャートである。
【図２】実施の形態１における製造方法の一例を示すフローチャートである。
【図３】実施の形態１における製造方法の一例を示すフローチャートである。
【図４】実施の形態２における製造方法の一例を示すフローチャートである。
【図５】実施の形態２における製造方法の焼成温度プロファイルの一例を示す図である。
【図６】イオン伝導度の評価方法を示す模式図である。
【図７】ＡＣインピーダンス測定によるイオン伝導度の評価結果を示すグラフである。
【発明を実施するための形態】
【０００８】
以下、実施の形態が、図面を参照しながら、説明される。
（実施の形態１）
図１は、実施の形態１における製造方法の一例を示すフローチャートである。
実施の形態１における製造方法は、焼成工程Ｓ１０００を包含する。
焼成工程Ｓ１０００は、混合材料を、不活性ガス雰囲気下で、焼成する工程である。
ここで、焼成工程Ｓ１０００で焼成される混合材料は、Ｍ２Ｏ３とＮＨ４ＸとＬｉＺとが混合された材料である。
【０００９】
このとき、Ｍは、Ｙ（すなわち、イットリウム）、ランタノイド（すなわち、Ｌａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、ＹｂおよびＬｕからなる群より選択される少なくとも１種の元素）およびＳｃ（すなわち、スカンジウム）からなる群より選択される少なくとも１種の元素を含む。
【００１０】
また、Ｘは、Ｃｌ、Ｂｒ、ＩおよびＦからなる群より選択される少なくとも１種の元素である。
また、Ｚは、Ｃｌ、Ｂｒ、ＩおよびＦからなる群より選択される少なくとも１種の元素である。
【００１１】
以上の構成によれば、工業的に生産性の高い方法（例えば、低コストで大量に生産できる方法）で、ハロゲン化物を製造することができる。すなわち、真空封管および遊星型ボールミルを使用すること無く、簡便な製造方法（すなわち、不活性ガス雰囲気下での焼成）により、Ｌｉ（すなわち、リチウム）とＭとを含むハロゲン化物を製造することができる。また、安価なＭ２Ｏ３とＮＨ４Ｘとから簡便に合成できるため、製造コストをさらに低減できる。
【００１２】
なお、本開示においては、Ｍは、Ｙ、ＳｍおよびＧｄからなる群より選択される少なくとも１種の元素であってもよい。
以上の構成によれば、より高いイオン伝導度を有するハロゲン化物を製造できる。
【００１３】
なお、本開示においては、Ｘは、Ｃｌ、ＢｒおよびＩからなる群より選択される少なくとも１種の元素であってもよい。また、Ｚは、Ｃｌ、ＢｒおよびＩからなる群より選択される少なくとも１種の元素であってもよい。
以上の構成によれば、より高いイオン伝導度を有するハロゲン化物を製造できる。
例えば、Ｍ２Ｏ３とＮＨ４ＸとＬｉＸ（すなわち、上述のＬｉＺにおけるＺがＸであるもの）から、Ｌｉ３ＭＸ６を作製する場合には、系全体として、下記の式（１）に示される反応が起こると考えられる。
Ｍ２Ｏ３＋１２ＮＨ４Ｘ＋６ＬｉＸ
→  ２Ｌｉ３ＭＸ６＋１２ＮＨ３＋６ＨＸ＋３Ｈ２Ｏ・・・（１）
【００１４】
焼成工程Ｓ１０００においては、例えば、混合材料の粉末が、容器（例えば、るつぼ）に入れられて、加熱炉内で焼成されてもよい。このとき、不活性ガス雰囲気中で混合材料が所定温度まで昇温された状態が、所定時間以上、保持されてもよい。なお、焼成時間は、ハロゲン化物の揮発などに起因する焼成物の組成ずれを生じさせない（すなわち、焼成物のイオン伝導度を損なわない）程度の長さの時間であってもよい。
【００１５】
なお、不活性ガスとしては、ヘリウム、窒素、アルゴン、など、が用いられうる。
【００１６】
なお、焼成工程Ｓ１０００の後に、焼成物が、容器（例えば、るつぼ）から取り出されて、粉砕されてもよい。このとき、焼成物は、粉砕器具（例えば、乳鉢、ミキサ、など）により、粉砕されてもよい。
【００１７】
なお、本開示においては、混合材料は、「Ｍ２Ｏ３におけるＭの一部が「他のカチオン」（すなわち、ＹおよびランタノイドおよびＳｃとは異なるカチオン）で置換された材料」とＮＨ４ＸとＬｉＺとが混合された材料であってもよい。これにより、本開示の製造方法により得られるハロゲン化物の特性（例えば、イオン伝導性、など）を改善することができる。なお、Ｍの「他のカチオン」によるカチオン置換率は、５０ｍｏｌ％未満であってもよい。これにより、より構造が安定なハロゲン化物を得ることができる。
【００１８】
なお、本開示における混合材料とは、Ｍ２Ｏ３とＮＨ４ＸとＬｉＺとの３種の材料のみが混合された材料であってもよい。もしくは、本開示における混合材料とは、Ｍ２Ｏ３とＮＨ４ＸとＬｉＺに加えて、Ｍ２Ｏ３とＮＨ４ＸとＬｉＺとは異なる他の材料が、さらに混合された材料であってもよい。
【００１９】
なお、焼成工程Ｓ１０００においては、混合材料は、２００℃以上かつ６５０℃以下で、焼成されてもよい。
以上の構成によれば、焼成温度を２００℃以上とすることで、Ｍ２Ｏ３とＮＨ４ＸとＬｉＺとを反応させることができる。さらに、焼成温度を６５０℃以下とすることで、固相反応により生成したハロゲン化物の熱分解を抑制できる。
【００２０】
上述の式（１）においては、まずは、Ｍ２Ｏ３とＮＨ４Ｘを反応させて、Ｍ２Ｏ３がハロゲン化されてもよい。その後、ハロゲン化したＭ２Ｏ３とＬｉＸとを反応させるような焼成プロファイルが設定されてもよい。この場合、ＮＨ４Ｘの昇華点（または、融点）よりも低い温度であり、かつ、ハロゲン化したＭ２Ｏ３とＬｉＸとの反応が進行する温度（＝ハロゲン化物固体電解質Ｌｉ３ＭＸ６が生成する温度）が、焼成温度として選択されてもよい。
【００２１】
例えば、Ｙ２Ｏ３とＮＨ４ＣｌとＬｉＢｒとから、Ｌｉ３ＹＢｒ３Ｃｌ３を合成する場合、下記の式（２）の反応が進行すると考えられる。
Ｙ２Ｏ３＋１２ＮＨ４Ｃｌ＋６ＬｉＢｒ
→  ２Ｌｉ３ＹＢｒ３Ｃｌ３＋１２ＮＨ３＋３ＨＢｒ＋３ＨＣｌ＋３Ｈ２Ｏ  …（２）
【００２２】
例えば、この反応における焼成温度は、３００℃程度（すなわち、ＮＨ４Ｃｌの昇華点（すなわち、３３５℃）よりも低い温度であり、かつ、Ｌｉ３ＹＢｒ３Ｃｌ３が生成する温度）に設定されてもよい。ただし、さらに高いイオン伝導度を有するハロゲン化物を製造するために、３００℃よりも高い温度で焼成されてもよい。このような場合には、後述の実施の形態２で示されるように、焼成工程を少なくとも二段階以上とし、一段階目の焼成工程の焼成温度はＮＨ４Ｘの昇華点よりも低い温度とされながら、二段階目以降の焼成工程の焼成温度がさらに昇温されればよい。
【００２３】
なお、焼成工程Ｓ１０００においては、混合材料は、１時間以上かつ７２時間以下、焼成されてもよい。
以上の構成によれば、工業的に生産性の高い方法で、より高いイオン伝導度を有するハロゲン化物を製造することができる。すなわち、焼成時間を１時間以上とすることで、Ｍ２Ｏ３とＮＨ４ＸとＬｉＺとを十分に反応させることができる。さらに、焼成時間を７２時間以下とすることで、焼成物であるハロゲン化物の揮発を抑制でき、所望の構成元素の組成比を有するハロゲン化物を得ることができる（すなわち、組成ずれを抑制できる）。これらにより、焼成物であるハロゲン化物のイオン伝導度を、より高めることができる。すなわち、例えば、より良質なハロゲン化物の固体電解質を得ることができる。
【００２４】
図２は、実施の形態１における製造方法の一例を示すフローチャートである。
図２に示されるように、実施の形態１における製造方法は、混合工程Ｓ１１００を、さらに包含してもよい。
混合工程Ｓ１１００は、焼成工程Ｓ１０００よりも前に、実行される工程である。
混合工程Ｓ１１００は、原料となるＭ２Ｏ３とＮＨ４ＸとＬｉＺとが混合されることで、混合材料（すなわち、焼成工程Ｓ１０００において焼成される材料）が得られる工程である。
【００２５】
原料の混合方法としては、一般に公知の混合器具（例えば、乳鉢、ブレンダー、ボールミル、など）を用いる方法であってもよい。例えば、混合工程Ｓ１１００においては、それぞれの原料の粉末が調整されて混合されてもよい。このとき、焼成工程Ｓ１０００においては、粉末状の混合材料が焼成されてもよい。なお、混合工程Ｓ１１００において得られた粉末状の混合材料が一軸加圧によりペレット状に成形されてもよい。このとき、焼成工程Ｓ１０００においては、ペレット状の混合材料が焼成されることで、ハロゲン化物が製造されてもよい。
【００２６】
なお、混合工程Ｓ１１００においては、Ｍ２Ｏ３とＮＨ４ＸとＬｉＺとに加えて、Ｍ２Ｏ３とＮＨ４ＸとＬｉＺとは異なる他の原料がさらに混合されることで、混合材料が得られてもよい。
【００２７】
なお、混合工程Ｓ１１００においては、「Ｍ２Ｏ３を主成分とする原料」と「ＮＨ４Ｘを主成分とする原料」と「ＬｉＺを主成分とする原料」が混合されることで、混合材料が得られてもよい。
【００２８】
なお、混合工程Ｓ１１００において、Ｍ２Ｏ３とＮＨ４ＸとＬｉＺとが所望のモル比となるように秤量されて混合されることで、Ｍ２Ｏ３とＮＨ４ＸとＬｉＺとの混合モル比が調整されてもよい。
【００２９】
例えば、Ｙ２Ｏ３とＮＨ４ＣｌとＬｉＣｌとは、Ｙ２Ｏ３：ＮＨ４Ｃｌ：ＬｉＣｌ＝１：１２：６のモル比で、混合されてもよい。これにより、Ｌｉ３ＹＣｌ６の組成の化合物を製造することができる。
【００３０】
なお、焼成工程Ｓ１０００における組成変化を考慮して、組成変化分が相殺されるように、予めＭ２Ｏ３とＮＨ４ＸとＬｉＺとの混合比が、調整されてもよい。
【００３１】
なお、焼成工程Ｓ１０００における合成反応を安定的に進行させるために、ＮＨ４ＸがＭ２Ｏ３に対して過剰に混合されてもよい。例えば、ＮＨ４Ｘは、Ｍ２Ｏ３に対して、化学量論比よりも、５〜１５ｍｏｌ％過剰で混合されてもよい。
【００３２】
図３は、実施の形態１における製造方法の一例を示すフローチャートである。
図３に示されるように、実施の形態１における製造方法は、準備工程Ｓ１２００を、さらに包含してもよい。
準備工程Ｓ１２００は、混合工程Ｓ１１００よりも前に、実行される工程である。
準備工程Ｓ１２００は、Ｍ２Ｏ３およびＮＨ４ＸおよびＬｉＺなどの原料（すなわち、混合工程Ｓ１１００において混合される材料）が準備される工程である。
【００３３】
なお、準備工程Ｓ１２００においては、材料合成を実施することで、Ｍ２Ｏ３およびＮＨ４ＸおよびＬｉＺなどの原料が得られてもよい。もしくは、準備工程Ｓ１２００においては、一般に公知の市販品（例えば、純度９９％以上の材料）が用いられてもよい。なお、原料としては、乾燥した材料が用いられてもよい。また、原料としては、結晶状、塊状、フレーク状、粉末状、など、の原料が用いられてもよい。準備工程Ｓ１２００において、結晶状または塊状またはフレーク状の原料が粉砕されることで、粉末状の原料が得られてもよい。
【００３４】
なお、本開示の製造方法により製造されたハロゲン化物は、固体電解質材料として、用いられうる。このとき、当該固体電解質材料は、例えば、リチウムイオン伝導性の固体電解質であってもよい。このとき、当該固体電解質材料は、例えば、全固体リチウム二次電池に用いられる固体電解質材料などとして、用いられうる。
【００３５】
（実施の形態２）
以下、実施の形態２が説明される。上述の実施の形態１と重複する説明は、適宜、省略される。
図４は、実施の形態２における製造方法の一例を示すフローチャートである。
実施の形態２における製造方法は、上述の実施の形態１における製造方法の特徴に加えて、下記の特徴をさらに備える。
【００３６】
すなわち、実施の形態２における製造方法においては、焼成工程Ｓ１０００は、第１焼成工程Ｓ１００１と、第２焼成工程Ｓ１００２と、を含む。
第２焼成工程Ｓ１００２は、第１焼成工程Ｓ１００１の後に実行される工程である。
第１焼成工程Ｓ１００１においては、混合材料は、第１焼成温度Ｔ１で、焼成される。
第２焼成工程Ｓ１００２においては、混合材料は、第２焼成温度Ｔ２で、焼成される。
このとき、Ｔ１＜Ｔ２、が満たされる。
【００３７】
以上の構成によれば、工業的に生産性の高い方法で、より高いイオン伝導度を有するハロゲン化物を製造することができる。すなわち、第１焼成温度Ｔ１で、Ｍ２Ｏ３とＮＨ４Ｘとを反応させた後で（すなわち、Ｍ２Ｏ３をハロゲン化させた後で）、ハロゲン化したＭ２Ｏ３とＬｉＺとをより高い温度である第２焼成温度Ｔ２で焼成することで、焼成物であるハロゲン化物の結晶性を、より高くできる。これにより、焼成物であるハロゲン化物のイオン伝導度を高めることができる。すなわち、例えば、良質なハロゲン化物の固体電解質を得ることができる。
【００３８】
なお、実施の形態２における製造方法においては、上述のＸがＣｌを含む場合（例えば、ＮＨ４ＸがＮＨ４Ｃｌである場合）には、２００℃≦Ｔ１＜３３０℃、が満たされてもよい。
以上の構成によれば、工業的に生産性の高い方法で、より高いイオン伝導度を有するハロゲン化物を製造することができる。すなわち、第１焼成温度Ｔ１を２００℃以上とすることで、Ｍ２Ｏ３とＮＨ４Ｘとを十分に反応させることができる。さらに、第１焼成温度Ｔ１を３３０℃未満とすることで、ＮＨ４Ｘの昇華を抑制できる（例えば、ＮＨ４Ｃｌの昇華点は３３５℃である）。これらにより、焼成物であるハロゲン化物のイオン伝導度を高めることができる。すなわち、例えば、良質なハロゲン化物の固体電解質を得ることができる。
【００３９】
なお、実施の形態２における製造方法においては、上述のＸがＣｌを含む場合（例えば、ＮＨ４ＸがＮＨ４Ｃｌである場合）には、３３０℃≦Ｔ２≦６５０℃、が満たされてもよい。
【００４０】
以上の構成によれば、工業的に生産性の高い方法で、より高いイオン伝導度を有するハロゲン化物を製造することができる。すなわち、第２焼成温度Ｔ２を３３０℃以上とすることで、「Ｍ２Ｏ３とＮＨ４Ｘとの反応による生成物」とＬｉＺとを、より十分に反応させることができる。これにより、焼成物であるハロゲン化物の結晶性を、より高くできる。さらに、第２焼成温度Ｔ２を６５０℃以下とすることで、固相反応により生成したハロゲン化物の熱分解を抑制できる。これらにより、焼成物であるハロゲン化物のイオン伝導度を高めることができる。すなわち、例えば、良質なハロゲン化物の固体電解質を得ることができる。
【００４１】
なお、実施の形態２における製造方法においては、上述のＸがＢｒを含む場合（例えば、ＮＨ４ＸがＮＨ４Ｂｒである場合）には、２００℃≦Ｔ１＜３９０℃、が満たされてもよい。
以上の構成によれば、工業的に生産性の高い方法で、より高いイオン伝導度を有するハロゲン化物を製造することができる。すなわち、第１焼成温度Ｔ１を２００℃以上とすることで、Ｍ２Ｏ３とＮＨ４Ｘとを十分に反応させることができる。さらに、第１焼成温度Ｔ１を３９０℃未満とすることで、ＮＨ４Ｘの昇華を抑制できる（例えば、ＮＨ４Ｂｒの昇華点は３９６℃である）。これらにより、焼成物であるハロゲン化物のイオン伝導度を高めることができる。すなわち、例えば、良質なハロゲン化物の固体電解質を得ることができる。
【００４２】
なお、実施の形態２における製造方法においては、上述のＸがＢｒを含む場合（例えば、ＮＨ４ＸがＮＨ４Ｂｒである場合）には、３９０℃≦Ｔ２≦６５０℃、が満たされてもよい。
以上の構成によれば、工業的に生産性の高い方法で、より高いイオン伝導度を有するハロゲン化物を製造することができる。すなわち、第２焼成温度Ｔ２を３９０℃以上とすることで、「Ｍ２Ｏ３とＮＨ４Ｘとの反応による生成物」とＬｉＺとを、より十分に反応させることができる。これにより、焼成物であるハロゲン化物の結晶性を、より高くできる。さらに、第２焼成温度Ｔ２を６５０℃以下とすることで、固相反応により生成したハロゲン化物の熱分解を抑制できる。これらにより、焼成物であるハロゲン化物のイオン伝導度を高めることができる。すなわち、例えば、良質なハロゲン化物の固体電解質を得ることができる。
【００４３】
なお、実施の形態２における製造方法においては、上述のＸがＩを含む場合（例えば、ＮＨ４ＸがＮＨ４Ｉである場合）には、２００℃≦Ｔ１＜５５０℃、が満たされてもよい。
以上の構成によれば、工業的に生産性の高い方法で、より高いイオン伝導度を有するハロゲン化物を製造することができる。すなわち、第１焼成温度Ｔ１を２００℃以上とすることで、Ｍ２Ｏ３とＮＨ４Ｘとを十分に反応させることができる。さらに、第１焼成温度Ｔ１を５５０℃未満とすることで、ＮＨ４Ｘの昇華を抑制できる（例えば、ＮＨ４Ｉの昇華点は５５１℃である）。これらにより、焼成物であるハロゲン化物のイオン伝導度を高めることができる。すなわち、例えば、良質なハロゲン化物の固体電解質を得ることができる。
【００４４】
なお、実施の形態２における製造方法においては、上述のＸがＩを含む場合（例えば、ＮＨ４ＸがＮＨ４Ｉである場合）には、５５０℃≦Ｔ２≦６５０℃、が満たされてもよい。
以上の構成によれば、工業的に生産性の高い方法で、より高いイオン伝導度を有するハロゲン化物を製造することができる。すなわち、第２焼成温度Ｔ２を５５０℃以上とすることで、「Ｍ２Ｏ３とＮＨ４Ｘとの反応による生成物」とＬｉＺとを、より十分に反応させることができる。これにより、焼成物であるハロゲン化物の結晶性を、より高くできる。さらに、第２焼成温度Ｔ２を６５０℃以下とすることで、固相反応により生成したハロゲン化物の熱分解を抑制できる。これらにより、焼成物であるハロゲン化物のイオン伝導度を高めることができる。すなわち、例えば、良質なハロゲン化物の固体電解質を得ることができる。
【００４５】
なお、実施の形態２における製造方法においては、上述のＸがＦを含む場合（例えば、ＮＨ４ＸがＮＨ４Ｆである場合）には、２００℃≦Ｔ１＜２３０℃、が満たされてもよい。
以上の構成によれば、工業的に生産性の高い方法で、より高いイオン伝導度を有するハロゲン化物を製造することができる。すなわち、第１焼成温度Ｔ１を２００℃以上とすることで、Ｍ２Ｏ３とＮＨ４Ｘとを十分に反応させることができる。さらに、第１焼成温度Ｔ１を２３０℃未満とすることで、ＮＨ４Ｘの昇華を抑制できる（例えば、ＮＨ４Ｆの昇華点は２３８℃である）。これらにより、焼成物であるハロゲン化物のイオン伝導度を高めることができる。すなわち、例えば、良質なハロゲン化物の固体電解質を得ることができる。
【００４６】
なお、実施の形態２における製造方法においては、上述のＸがＦを含む場合（例えば、ＮＨ４ＸがＮＨ４Ｆである場合）には、２３０℃≦Ｔ２≦６５０℃、が満たされてもよい。
以上の構成によれば、工業的に生産性の高い方法で、より高いイオン伝導度を有するハロゲン化物を製造することができる。すなわち、第２焼成温度Ｔ２を２３０℃以上とすることで、「Ｍ２Ｏ３とＮＨ４Ｘとの反応による生成物」とＬｉＺとを、より十分に反応させることができる。これにより、焼成物であるハロゲン化物の結晶性を、より高くできる。さらに、第２焼成温度Ｔ２を６５０℃以下とすることで、固相反応により生成したハロゲン化物の熱分解を抑制できる。これらにより、焼成物であるハロゲン化物のイオン伝導度を高めることができる。すなわち、例えば、良質なハロゲン化物の固体電解質を得ることができる。
【００４７】
図５は、実施の形態２における製造方法の焼成温度プロファイルの一例を示す図である。
図５に示されるように、第１焼成工程Ｓ１００１においては、混合材料は、第１焼成時間Ｐ１の間、焼成されてもよい。
また、第２焼成工程Ｓ１００２においては、混合材料は、第２焼成時間Ｐ２の間、焼成されてもよい。
このとき、Ｐ１＞Ｐ２、が満たされてもよい。
【００４８】
以上の構成によれば、工業的に生産性の高い方法で、より高いイオン伝導度を有するハロゲン化物を製造することができる。すなわち、第１焼成温度Ｔ１で、かつ、より長い時間である第１焼成時間Ｐ１の間、Ｍ２Ｏ３とＮＨ４Ｘとを十分に反応させることができる（すなわち、Ｍ２Ｏ３を十分にハロゲン化させることができる）。その後、十分にハロゲン化したＭ２Ｏ３とＬｉＺとをより高い温度である第２焼成温度Ｔ２で第２焼成時間Ｐ２の間、焼成することで、焼成物であるハロゲン化物の結晶性を、より高くできる。これにより、焼成物であるハロゲン化物のイオン伝導度を高めることができる。すなわち、例えば、良質なハロゲン化物の固体電解質を得ることができる。
【００４９】
なお、第１焼成時間Ｐ１は、１時間以上かつ７２時間以下であってもよい。
以上の構成によれば、工業的に生産性の高い方法で、より高いイオン伝導度を有するハロゲン化物を製造することができる。すなわち、第１焼成時間Ｐ１を１時間以上とすることで、Ｍ２Ｏ３とＮＨ４Ｘとを十分に反応させることができる。さらに、第１焼成時間Ｐ１を７２時間以下とすることで、「Ｍ２Ｏ３とＮＨ４Ｘとの反応による生成物」の揮発を抑制でき、所望の構成元素の組成比を有するハロゲン化物を得ることができる（すなわち、組成ずれを抑制できる）。これらにより、焼成物であるハロゲン化物のイオン伝導度を、より高めることができる。すなわち、例えば、より良質なハロゲン化物の固体電解質を得ることができる。
【００５０】
なお、第２焼成時間Ｐ２は、１時間以上かつ７２時間以下であってもよい。
以上の構成によれば、工業的に生産性の高い方法で、より高いイオン伝導度を有するハロゲン化物を製造することができる。すなわち、第２焼成時間Ｐ２を１時間以上とすることで、「Ｍ２Ｏ３とＮＨ４Ｘとの反応による生成物」とＬｉＺとを十分に反応させることができる。さらに、第２焼成時間Ｐ２を７２時間以下とすることで、焼成物であるハロゲン化物の揮発を抑制でき、所望の構成元素の組成比を有するハロゲン化物を得ることができる（すなわち、組成ずれを抑制できる）。これらにより、焼成物であるハロゲン化物のイオン伝導度を、より高めることができる。すなわち、例えば、より良質なハロゲン化物の固体電解質を得ることができる。
【００５１】
なお、第１焼成工程Ｓ１００１では、Ｍ２Ｏ３とＮＨ４Ｘとを反応させて、（ＮＨ４）ａＭＸ３＋ａ（０≦ａ≦３）が合成されてもよい。また、第２焼成工程Ｓ１００２では、第１焼成工程Ｓ１００１で生成された（ＮＨ４）ａＭＸ３＋ａとＬｉＺとを反応させて、ハロゲン化物（すなわち、固体電解質）が合成されてもよい。
【００５２】
例えば、Ｙ２Ｏ３とＮＨ４ＣｌとＬｉＢｒとから、Ｌｉ３ＹＢｒ３Ｃｌ３を合成する場合の焼成温度について、Ｔ１＝２００℃程度とし、かつ、Ｔ２＝５００℃程度とした場合を考える。この場合、第１焼成工程Ｓ１００１において、ＮＨ４Ｃｌが昇華することなく、Ｙ２Ｏ３と反応し、（ＮＨ４）ａＭＸ３＋ａ（０≦ａ≦３）が主に生成する。その後、第２焼成工程Ｓ１００２において、温度を５００℃と高くすることで、（ＮＨ４）ａＭＸ３＋ａがＬｉＣｌと反応し、結晶性の良いハロゲン化物固体電解質が実現できる。以上により、高いイオン伝導性を有するハロゲン化物固体電解質を製造することができる。
【００５３】
なお、本開示においては、焼成工程Ｓ１０００は、第１焼成工程Ｓ１００１と第２焼成工程Ｓ１００２とに加えて、さらに、別の焼成工程を含んでもよい。すなわち、焼成工程は、原料の種類（または、原料の数）に応じて、三段階以上の工程を含んでもよい。
【実施例】
【００５４】
以下、実施例および比較例を用いて、本開示の詳細が説明される。これらは例示であって、本開示を制限するものではない。
なお、以下の例示においては、本開示の製造方法により製造されるハロゲン化物は、固体電解質材料として製造され、評価されている。【００５５】
＜実施例１＞
（固体電解質材料の作製）
露点−６０℃以下のアルゴン雰囲気で、Ｙ２Ｏ３とＮＨ４ＣｌとＬｉＢｒとを、モル比でＹ２Ｏ３：ＮＨ４Ｃｌ：ＬｉＢｒ＝１：１３．２：６となるように秤量した（すなわち、ＮＨ４ＣｌがＹ２Ｏ３に対して１０ｍｏｌ％過剰となるように秤量した）。これらをメノウ製乳鉢で粉砕して混合した。その後、アルミナ製るつぼに入れて、Ｔ１＝Ｔ２＝３００℃として、窒素雰囲気下で１５時間保持した。
焼成後、メノウ製乳鉢により粉砕し、実施例１の固体電解質材料を作製した。【００５６】
（イオン伝導度の評価）
図６は、イオン伝導度の評価方法を示す模式図である。
加圧成形用ダイス２００は、電子的に絶縁性のポリカーボネート製の枠型２０１と、電子伝導性のステンレス製のパンチ上部２０３およびパンチ下部２０２とから構成される。【００５７】
図６に示す構成を用いて、下記の方法にて、イオン伝導度の評価を行った。
露点−６０℃以下のドライ雰囲気で、実施例１の固体電解質材料の粉末である固体電解質粉末１００を加圧成形用ダイス２００に充填し、３００ＭＰａで一軸加圧し、実施例１の伝導度測定セルを作製した。【００５８】
加圧状態のまま、パンチ上部２０３とパンチ下部２０２のそれぞれから導線を取り回し、周波数応答アナライザを搭載したポテンショスタット（Ｐｒｉｎｃｅｔｏｎ  Ａｐｐｌｉｅｄ  Ｒｅｓｅａｒｃｈ社  ＶｅｒｓａＳＴＡＴ４）に接続し、電気化学的インピーダンス測定法により、室温におけるイオン伝導度の測定を行った。【００５９】
図７は、ＡＣインピーダンス測定によるイオン伝導度の評価結果を示すグラフである。インピーダンス測定結果のＣｏｌｅ−Ｃｏｌｅ線図が、図７に示される。【００６０】
図７において、複素インピーダンスの位相の絶対値が最も小さい測定点（図７中の矢印）のインピーダンスの実数値を実施例１の固体電解質のイオン伝導に対する抵抗値とみなした。電解質の抵抗値を用いて、下記式（３）より、イオン伝導度を算出した。
σ＝（ＲＳＥ×Ｓ／ｔ）−１  ・・・・  （３）【００６１】
ここで、σはイオン伝導度、Ｓは電解質面積（図６中、枠型２０１の内径）、ＲＳＥは上記のインピーダンス測定における固体電解質の抵抗値、ｔは電解質の厚み（図６中、固体電解質粉末１００の厚み）である。【００６２】
２２℃で測定された、実施例１の固体電解質材料のイオン伝導度は、８．６×１０−５Ｓ／ｃｍであった。【００６３】
＜実施例２＞
（固体電解質材料の作製）
露点−６０℃以下のアルゴン雰囲気で、Ｙ２Ｏ３とＮＨ４ＣｌとＬｉＢｒとを、モル比でＹ２Ｏ３：ＮＨ４Ｃｌ：ＬｉＢｒ＝１：１３．２：６となるように秤量した（ＮＨ４ＣｌをＹ２Ｏ３に対して化学量論比よりも１０ｍｏｌ％過剰量を秤量となるように秤量した）。これらをメノウ製乳鉢で粉砕して混合した。その後、アルミナ製るつぼに入れて、Ｔ１＝２００℃として、窒素雰囲気下で１５時間保持した後で、Ｔ２＝５００℃として、窒素雰囲気下で１時間保持した。
焼成後、メノウ製乳鉢により粉砕し、実施例２の固体電解質材料を作製した。【００６４】
（イオン伝導度の評価）
上記の実施例１と同様の方法で、実施例２の伝導度測定セルを作製し、イオン伝導度の測定を実施した。【００６５】
＜実施例３〜５＞
（固体電解質材料の作製）
実施例３〜５においては、露点−６０℃以下のアルゴン雰囲気下で、原料粉末を秤量した。
実施例３においては、Ｙ２Ｏ３とＮＨ４ＣｌとＬｉＣｌとを、モル比でＹ２Ｏ３：ＮＨ４Ｃｌ：ＬｉＣｌ＝１：１３．２：６となるように秤量した。
実施例４においては、Ｙ２Ｏ３とＮＨ４ＢｒとＬｉＣｌとを、モル比でＹ２Ｏ３：ＮＨ４Ｂｒ：ＬｉＣｌ＝１：１３．２：６となるように秤量した。
実施例５においては、Ｙ２Ｏ３とＮＨ４ＢｒとＬｉＢｒとを、モル比でＹ２Ｏ３：ＮＨ４Ｂｒ：ＬｉＢｒ＝１：１３．２：６となるように秤量した。
その後、アルミナ製るつぼに入れて、Ｔ１＝２００℃として、窒素雰囲気下で１５時間保持した後で、Ｔ２＝５００℃として、窒素雰囲気下で１時間保持した。
焼成後、メノウ製乳鉢により粉砕し、実施例３〜５の固体電解質材料を作製した。【００６６】
（イオン伝導度の評価）
上記の実施例１と同様の方法で、実施例３〜５の伝導度測定セルを作製し、イオン伝導度の測定を実施した。【００６７】
＜実施例６〜８＞
（固体電解質材料の作製）
実施例６〜８においては、露点−６０℃以下のアルゴン雰囲気下で、原料粉末を秤量した。
実施例６においては、Ｓｍ２Ｏ３とＮＨ４ＢｒとＬｉＩとを、モル比でＳｍ２Ｏ３：ＮＨ４Ｂｒ：ＬｉＩ＝１：１３．２：６となるように秤量した。
実施例７においては、Ｇｄ２Ｏ３とＮＨ４ＢｒとＬｉＣｌとを、モル比でＧｄ２Ｏ３：ＮＨ４Ｂｒ：ＬｉＣｌ＝１：１３．２：６となるように秤量した。
実施例８においては、Ｇｄ２Ｏ３とＮＨ４ＢｒとＬｉＢｒとを、モル比でＧｄ２Ｏ３：ＮＨ４Ｂｒ：ＬｉＢｒ＝１：１３．２：６となるように秤量した。
その後、アルミナ製るつぼに入れて、Ｔ１＝２００℃として、窒素雰囲気下で１５時間保持した後で、Ｔ２＝５００℃として、窒素雰囲気下で１時間保持した。
焼成後、メノウ製乳鉢により粉砕し、実施例６〜８の固体電解質材料を作製した。【００６８】
（イオン伝導度の評価）
上記の実施例１と同様の方法で、実施例６〜８の伝導度測定セルを作製し、イオン伝導度の測定を実施した。【００６９】
＜実施例９および１０＞
（固体電解質材料の作製）
露点−６０℃以下のアルゴン雰囲気で、Ｙ２Ｏ３とＮＨ４ＣｌとＬｉＢｒとを、モル比でＹ２Ｏ３：ＮＨ４Ｃｌ：ＬｉＢｒ＝１：１３．２：６となるように秤量した。これらをメノウ製乳鉢で粉砕して混合した。【００７０】
実施例９においては、その後、アルミナ製るつぼに入れて、Ｔ１＝Ｔ２＝２００℃として、窒素雰囲気下で１５時間保持した。
実施例１０においては、その後、アルミナ製るつぼに入れて、Ｔ１＝Ｔ２＝５００℃として、窒素雰囲気下で１５時間保持した。
焼成後、メノウ製乳鉢により粉砕し、実施例９および実施例１０の固体電解質材料を作製した。【００７１】
（イオン伝導度の評価）
上記の実施例１と同様の方法で、実施例９および実施例１０の伝導度測定セルを作製し、イオン伝導度の測定を実施した。
上述の実施例１〜１０における各構成と各評価結果とが、表１に示される。【００７２】
【表１】
2020136956.tif 000003
【００７３】
＜比較例１〜６＞
（固体電解質材料の作製）
比較例１〜６においては、露点−６０℃以下のアルゴン雰囲気下で、原料粉末を秤量した。
比較例１においては、ＹＣｌ３とＬｉＣｌとを、モル比でＹＣｌ３：ＬｉＣｌ＝１：３となるように秤量した。
比較例２においては、ＹＣｌ３とＬｉＢｒとを、モル比でＹＣｌ３：ＬｉＢｒ＝１：３となるように秤量した。
比較例３においては、ＹＢｒ３とＬｉＢｒとを、モル比でＹＢｒ３：ＬｉＢｒ＝１：３となるように秤量した。
比較例４においては、ＳｍＢｒ３とＬｉＩとを、モル比でＳｍＢｒ３：ＬｉＩ＝１：３となるように秤量した。
比較例５においては、ＧｄＢｒ３とＬｉＢｒとを、モル比でＧｄＢｒ３：ＬｉＢｒ＝１：３となるように秤量した。
比較例６においては、ＧｄＢｒ３とＬｉＩとを、モル比でＧｄＢｒ３：ＬｉＩ＝１：３となるように秤量した。
これらをメノウ製乳鉢で粉砕して混合した後、メカノケミカルミリングの方法を用いて原料粉同士を混合・粉砕・反応させることにより、比較例１〜６のそれぞれの固体電解質材料を作製した。【００７４】
（イオン伝導度の評価）
上記の実施例１と同様の方法で、比較例１〜６のそれぞれの伝導度測定セルを作製し、イオン伝導度の測定を実施した。
上述の比較例１〜６における各構成と各評価結果とが、表２に示される。【００７５】
【表２】
2020136956.tif 000004
【００７６】
＜考察＞
実施例１の固体電解質材料は、実施例９および実施例１０の固体電解質材料よりも高いイオン伝導度を示した。２００℃の焼成では、高いイオン伝導率を有する固体電解質が生成する温度よりも低いため、高いイオン伝導率を実現できていないと考えられる。一方、５００℃の焼成では、ＮＨ４Ｃｌが昇華したため、目的の固体電解質が生成していないと考えられる。【００７７】
実施例２の固体電解質材料のように、焼成工程を２段階とし、Ｔ１＜Ｔ２とすることにより、より高いイオン伝導率を実現できていることがわかる。【００７８】
実施例３〜８のように、ＭとしてＳｍやＧｄを用いた場合、および、ＸおよびＺとして複数のハロゲン種を用いた場合においても、高いイオン導電率を実現できていることがわかる。【００７９】
実施例１〜８は、比較例１〜６のメカノケミカルミリング反応で合成した固体電解質材料と同等のイオン伝導度を示すことがわかる。【００８０】
以上により、本開示の製造方法により合成した固体電解質材料は、高いリチウムイオン伝導性を示すことがわかる。また、本開示の製造方法は、簡便な方法であり、工業的に生産性の高い方法である。さらに、本開示の製造方法は、安価なＭ２Ｏ３とＮＨ４Ｘの固相反応から簡便に合成できるため、コストをさらに低減することができる。
【産業上の利用可能性】
【００８１】
本開示の製造方法は、例えば、固体電解質材料の製造方法として、利用されうる。また、本開示の製造方法により製造された固体電解質材料は、例えば、全固体リチウム二次電池などとして、利用されうる。
【符号の説明】
【００８２】
１００  固体電解質粉末
２００  加圧成形用ダイス
２０１  枠型
２０２  パンチ下部
２０３  パンチ上部
【図１】
2020136956.tif 000005
【図２】
2020136956.tif 000006
【図３】
2020136956.tif 000007
【図４】
2020136956.tif 000008
【図５】
2020136956.tif 000009
【図６】
2020136956.tif 000010
【図７】
2020136956.tif 000011
【国際調査報告】
2020136956.tif 000012
2020136956.tif 000013
2020136956.tif 000014
2020136956.tif 000015